(57)【要約】【目的】  本発明は、上下の織物構成糸の重なりを良くし、ろ水性、繊維支持性、表面性、接結性、剛性、耐摩耗性に優れた工業用二層織物を提供する。【構成】  上面側経糸と上面側緯糸により形成された上面側層と、走行面側経糸と走行面側緯糸によって形成された走行面側層を、接結糸により織り合わせてなる二層織物において、走行面側層を形成する走行面側緯糸が１本の走行面側経糸の上側を通り、次いで連続する２本の走行面側経糸の下側を通り、次いで１本の走行面側経糸の上側を通り、次いで連続する４本以上の走行面側経糸の下側を通って走行面側表面に緯糸のロングクリンプを形成する組織であり、該走行面側緯糸の隣または１本挟んで隣に配列する走行面側緯糸は走行面側経糸２本分ずらして順次配置してなり、走行面側経糸組織は１本の走行面側緯糸の下側を通る部分と、２本以上の走行面側緯糸の上側を通る部分から構成されていることを特徴とする、工業用二層織物である。【選択図】        図１
2006057215.tif 000002
【特許請求の範囲】
【請求項１】
上面側経糸と上面側緯糸により形成された上面側層と、走行面側経糸と走行面側緯糸によって形成された走行面側層を、接結糸により織り合わせてなる二層織物において、走行面側層を形成する走行面側緯糸が１本の走行面側経糸の上側を通り、次いで連続する２本の走行面側経糸の下側を通り、次いで１本の走行面側経糸の上側を通り、次いで連続する４本以上の走行面側経糸の下側を通って走行面側表面に緯糸のロングクリンプを形成する組織であり、該走行面側緯糸の隣または１本挟んで隣に配列する走行面側緯糸は走行面側経糸２本分ずらして順次配置してなり、走行面側経糸組織は１本の走行面側緯糸の下側を通る部分と、２本以上の走行面側緯糸の上側を通る部分から構成されていることを特徴とする、工業用二層織物。
【請求項２】
二層織物を構成する走行面側層の完全組織がｎ（ｎは８以上の偶数）本の走行面側経糸、ｎ／２本の走行面側緯糸により構成されてなり、走行面側緯糸は１本の走行面側経糸の上側を通り、次いで連続する２本の走行面側経糸の下側を通り、次いで１本の走行面側経糸の上側を通り、次いで連続するｎ−４本の走行面側経糸の下側を通って走行面側表面にロングクリンプを形成する組織であり、隣接する走行面側緯糸は走行面側経糸２本分ずらして順次配置してなり、走行面側経糸組織は１本の走行面側緯糸の下側を通り、次いでｎ／２−１本の走行面側緯糸の上側を通る組織である、請求項１に記載された工業用二層織物。
【請求項３】
二層織物を構成する走行面側層の完全組織がｎ（ｎは８以上の整数）本の走行面側経糸、ｎ本の走行面側緯糸により構成されてなり、走行面側緯糸は１本の走行面側経糸の上側を通り、次いで連続する２本の走行面側経糸の下側を通り、次いで１本の走行面側経糸の上側を通り、次いで連続するｎ−４本の走行面側経糸の下側を通って走行面側表面にロングクリンプを形成する組織であり、隣接する走行面側緯糸では、１本の走行面側緯糸が１本の走行面側経糸の上側を通り、次いで連続する２本の走行面側経糸の下側を通り、次いで１本の走行面側経糸の上側を通る部分と、その隣に配置された走行面側緯糸が経糸４本分以上のロングクリンプを形成する部分が常に隣接しており、且つ走行面側緯糸において１本挟んで隣に配列する走行面側緯糸は走行面側経糸２本分ずらして順次配置してなり、走行面側経糸組織は１本の走行面側緯糸の下側を通り、次いで２本以上の走行面側緯糸の上側を通り、次いで１本の走行面側緯糸の下側を通り、次いで２本以上の走行面側緯糸の上側を通る組織である、請求項１に記載された工業用二層織物。
【請求項４】
二層織物を構成する走行面側層の完全組織がｎ（ｎは８以上の偶数）本の走行面側経糸、ｎ／２本の走行面側緯糸により構成されてなり、走行面側緯糸は１本の走行面側経糸の上側を通り、次いで連続する２本の走行面側経糸の下側を通り、次いで１本の走行面側経糸の上側を通り、次いで連続するｎ−４本の走行面側経糸の下側を通って走行面側表面にロングクリンプを形成する組織であり、１本の走行面側緯糸が１本の走行面側経糸の上側を通り、次いで連続する２本の走行面側経糸の下側を通り、次いで１本の走行面側経糸の上側を通る部分と、その隣に配置された走行面側緯糸が経糸４本分以上のロングクリンプを形成する部分が隣接しており、且つ走行面側緯糸において１本挟んで隣に配列する走行面側緯糸は走行面側経糸２本分ずらして順次配置してなり、走行面側経糸組織は１本の走行面側緯糸の下側を通り、次いでｎ−１本の走行面側緯糸の上側を通る組織である、請求項１に記載された工業用二層織物。
【請求項５】
上面側層と走行面側層を織り合わせる接結糸が、緯糸間に配置され上面側緯糸よりも小径で表面に突出しない構造である、請求項１ないし４のいずれか１項に記載された工業用二層織物。
【請求項６】
上面側層と走行面側層を織り合わせる接結糸が、上面側緯糸間に２本１組で配置され、一方が上面側経糸と織り合わされて上面側表面を形成しているその下側ではもう一方の接結糸が走行面側経糸と織り合わされて２つの層を接結し、２本が組になって交互に上面側経糸と走行面側経糸と織り合って上面側表面組織を形成する接結糸である、請求項１ないし４のいずれか１項に記載された工業用二層織物。
【請求項７】
上面側経糸と上面側緯糸、または上面側経糸と上面側緯糸と補助緯糸接結糸によって形成される上面側表面組織が、平織組織である、請求項１ないし６のいずれか１項に記載された工業用二層織物。
【請求項８】
上面側経糸と上面側緯糸、または上面側経糸と上面側緯糸と補助緯糸接結糸によって形成される上面側表面組織が、綾織、または崩し綾織組織である、請求項１ないし６のいずれか１項に記載された工業用二層織物。
【発明の詳細な説明】
【技術分野】
【０００１】
本発明は搬送用、脱水用等に使用される二層織物であり、特に製紙用に好適に用いられる。 
【背景技術】
【０００２】
従来から工業用織物としては経糸、緯糸で製織した織物が広く使用されており、例えば抄紙用ワイヤーや搬送用ベルト、ろ布等その他にも多くの分野で使用されており、用途や使用環境に適した織物特性が要求されている。特に織物の網目を利用して原料の脱水等を行う製紙工程で使用される抄紙用ワイヤーでの要求は厳しく、紙に織物のワイヤーマークを転写することのない表面性に優れた織物、また過酷な環境下においても好適に使用できる程度の剛性を持ち合わせたもの、そして良好な紙を製造するために必要な条件を長期間持続することのできる織物等が要求されている。その他にも繊維支持性、製紙の歩留まりの向上、良好なろ水性、耐摩耗性、寸法安定性、走行安定性等が要求されている。さらに近年では抄紙マシンが高速化しているため、それに伴い抄紙用ワイヤーへの要求も一段と厳しいものとなっている。
このように工業用織物の中でも最も要求が厳しい抄紙用織物について説明すればほとんどの工業用織物の要求とその解決について理解できるので、以下抄紙用織物を代表して本発明を説明する。
【０００３】
製紙機械において、抄紙スピードが高速になると必然的に脱水スピードが高速になり、脱水力を強力にする必要がある。そのため、多層織物の場合には上面側層から走行面側層にまで貫通する脱水孔が形成される織物とすればよく、上面側経糸と走行面側経糸、そして上面側緯糸と走行面側緯糸がそれぞれ上下に重なった構造の織物が好ましい。上面側層を構成する糸と走行面側層を構成する糸がずれて配置されていると、上面側層から走行面側層に貫通する脱水孔が狭まり必要以上の吸引が必要となる。しかし、吸引力を上げると繊維や填料等の抜け、ワイヤーへの湿紙のくい込みが大きくなったり、繊維のささり込みが発生しそれにより湿紙をフェルトへ移送する際の湿紙剥離性が悪くなったり、ワイヤーマークの発生が顕著になることもある。また、抄紙用織物は高速で走行するためマシンと接触する側の走行面側ではロール等との摩擦によって織物が次第に摩耗していく現象がみられ、摩耗によって寿命が尽きてしまうこともあり、耐摩耗性を向上させるには織物組織を緯糸摩耗型の組織にしたり、糸の材質を変更したりと様々な対策が必要とされる。特に線径の大きい糸を用いることで耐摩耗性を付与する方法等が一般的に用いられているが、線径の大きい糸は耐摩耗性は向上するものの優れた表面性を得ることは困難であった。
特開２００１−３５５１９１号公報には上面側経糸走行面側経糸の重なりの悪い例が示されている。特開２００１−３５５１９１号公報の図４のような走行面側層に走行面側緯糸のロングクリンプを形成する構造の例としては、１０シャフトの織物では走行面側緯糸が１本の走行面側経糸の上側を通り、次いで１本の走行面側経糸の下側を通り、次いで１本の走行面側経糸の上側を通り、次いで連続する７本の走行面側経糸の下を通るロングクリンプを形成した構造となる。１サイクルで２回緯糸を織り込んでいるため、織物走行時に糸の移動の発生が起りにくい。しかし、組織上、走行面側緯糸が１本の走行面側経糸の上側を通り、次いで１本の走行面側経糸の下側を通り、次いで１本の走行面側経糸の上側を通る部分では、走行面側緯糸を下側から織り込んでいる２本の経糸がその間に配置された１本の走行面側経糸に向かって寄り合い、その結果この３本が寄り合った構造となり、特開２００１−３５５１９１号公報の図４のように走行面側経糸が真っ直ぐと配置されないのである。このように上面側経糸と走行面側経糸が上下にきちんと重ならないため抄紙用織物として要求される脱水性、また搬送用織物として要求される通気性等が得られないのであった。
【特許文献１】特開２００１−３５５１９１号
【発明の開示】
【発明が解決しようとする課題】
【０００４】
本発明は上記の問題に鑑みて、接結糸により上面側層と走行面側層を織り合わせてなる１６シャフト以上の二層織物において、走行面側層を形成する走行面側緯糸が１本の走行面側経糸の上側を通り、次いで連続する２本の走行面側経糸の下側を通り、次いで１本の走行面側経糸の上側を通り、次いで連続する４本以上の走行面側経糸の下側を通って走行面側表面にロングクリンプを形成する組織であり、該走行面側緯糸の隣または１本挟んで隣に配列する走行面側緯糸を走行面側経糸２本分ずらして順次配置してなり、走行面側経糸組織は１本の走行面側緯糸の下側を通る部分と、２本以上の走行面側緯糸の上側を通る部分から構成する二層織物としたことで、上下の織物構成糸の重なりを良くし、ろ水性、繊維支持性、表面性、接結力、剛性、耐摩耗性に優れた工業用二層織物を提供しようとするものである。
【課題を解決するための手段】
【０００５】
本発明は、
「１．  上面側経糸と上面側緯糸により形成された上面側層と、走行面側経糸と走行面側緯糸によって形成された走行面側層を、接結糸により織り合わせてなる二層織物において、走行面側層を形成する走行面側緯糸が１本の走行面側経糸の上側を通り、次いで連続する２本の走行面側経糸の下側を通り、次いで１本の走行面側経糸の上側を通り、次いで連続する４本以上の走行面側経糸の下側を通って走行面側表面に緯糸のロングクリンプを形成する組織であり、該走行面側緯糸の隣または１本挟んで隣に配列する走行面側緯糸は走行面側経糸２本分ずらして順次配置してなり、走行面側経糸組織は１本の走行面側緯糸の下側を通る部分と、２本以上の走行面側緯糸の上側を通る部分から構成されていることを特徴とする、工業用二層織物。
２．  二層織物を構成する走行面側層の完全組織がｎ（ｎは８以上の偶数）本の走行面側経糸、ｎ／２本の走行面側緯糸により構成されてなり、走行面側緯糸は１本の走行面側経糸の上側を通り、次いで連続する２本の走行面側経糸の下側を通り、次いで１本の走行面側経糸の上側を通り、次いで連続するｎ−４本の走行面側経糸の下側を通って走行面側表面にロングクリンプを形成する組織であり、隣接する走行面側緯糸は走行面側経糸２本分ずらして順次配置してなり、走行面側経糸組織は１本の走行面側緯糸の下側を通り、次いでｎ／２−１本の走行面側緯糸の上側を通る組織である、１項に記載された工業用二層織物。
３．  二層織物を構成する走行面側層の完全組織がｎ（ｎは８以上の整数）本の走行面側経糸、ｎ本の走行面側緯糸により構成されてなり、走行面側緯糸は１本の走行面側経糸の上側を通り、次いで連続する２本の走行面側経糸の下側を通り、次いで１本の走行面側経糸の上側を通り、次いで連続するｎ−４本の走行面側経糸の下側を通って走行面側表面にロングクリンプを形成する組織であり、１本の走行面側緯糸が１本の走行面側経糸の上側を通り、次いで連続する２本の走行面側経糸の下側を通り、次いで１本の走行面側経糸の上側を通る部分と、その隣に配置された走行面側緯糸が経糸４本分以上のロングクリンプを形成する部分が常に隣接しており、且つ走行面側緯糸において１本挟んで隣に配列する走行面側緯糸は走行面側経糸２本分ずらして順次配置してなり、走行面側経糸組織は１本の走行面側緯糸の下側を通り、次いで２本以上の走行面側緯糸の上側を通り、次いで１本の走行面側緯糸の下側を通り、次いで２本以上の走行面側緯糸の上側を通る組織である、１項に記載された工業用二層織物。
４．  二層織物を構成する走行面側層の完全組織がｎ（ｎは８以上の偶数）本の走行面側経糸、ｎ／２本の走行面側緯糸により構成されてなり、走行面側緯糸は１本の走行面側経糸の上側を通り、次いで連続する２本の走行面側経糸の下側を通り、次いで１本の走行面側経糸の上側を通り、次いで連続するｎ−４本の走行面側経糸の下側を通って走行面側表面にロングクリンプを形成する組織であり、１本の走行面側緯糸が１本の走行面側経糸の上側を通り、次いで連続する２本の走行面側経糸の下側を通り、次いで１本の走行面側経糸の上側を通る部分と、その隣に配置された走行面側緯糸が経糸４本分以上のロングクリンプを形成する部分が隣接しており、且つ走行面側緯糸において１本挟んで隣に配列する走行面側緯糸は走行面側経糸２本分ずらして順次配置してなり、走行面側経糸組織は１本の走行面側緯糸の下側を通り、次いでｎ−１本の走行面側緯糸の上側を通る組織である、１項に記載された工業用二層織物。
５．  上面側層と走行面側層を織り合わせる接結糸が、緯糸間に配置され上面側緯糸よりも小径で表面に突出しない構造である、１項ないし４項のいずれか１項に記載された工業用二層織物。
６．  上面側層と走行面側層を織り合わせる接結糸が、上面側緯糸間に２本１組で配置され、一方が上面側経糸と織り合わされて上面側表面を形成しているその下側ではもう一方の接結糸が走行面側経糸と織り合わされて２つの層を接結し、２本が組になって交互に上面側経糸と走行面側経糸と織り合って上面側表面組織を形成する接結糸である、１項ないし４項のいずれか１項に記載された工業用二層織物。
７．  上面側経糸と上面側緯糸、または上面側経糸と上面側緯糸と補助緯糸接結糸によって形成される上面側表面組織が、平織組織である、１項ないし６項のいずれか１項に記載された工業用二層織物。
８．  上面側経糸と上面側緯糸、または上面側経糸と上面側緯糸と補助緯糸接結糸によって形成される上面側表面組織が、綾織、または崩し綾織組織である、１項ないし６項のいずれか１項に記載された工業用二層織物。」
に関する。
【発明の効果】
【０００６】
接結糸により上面側層と走行面側層を織り合わせてなる二層織物において、走行面側層を形成する走行面側緯糸が１本の走行面側経糸の上側を通り、次いで連続する２本の走行面側経糸の下側を通り、次いで１本の走行面側経糸の上側を通り、次いで連続する４本以上の走行面側経糸の下側を通って走行面側表面にロングクリンプを形成する組織であり、該走行面側緯糸の隣または１本挟んで隣に配列する走行面側緯糸を走行面側経糸２本分ずらして順次配置してなり、走行面側経糸組織は１本の走行面側緯糸の下側を通る部分と、２本以上の走行面側緯糸の上側を通る部分から構成したことにより、上下の織物構成糸の重なりを良くし、ろ水性、繊維支持性、表面性、接結力、剛性、耐摩耗性に優れた効果を奏する。
【発明を実施するための最良の形態】
【０００７】
本発明の工業用織物は抄紙用ワイヤー、搬送用ベルト、ろ布等の工業用織物として使用するものであり、特にはユーザーからの要求の厳しい抄紙用ワイヤーとしても好適に使用することができる。
本発明は、接結糸により上面側層と走行面側層を織り合わせてなる１６シャフト以上の二層織物において、走行面側緯糸が１本の走行面側経糸の上側を通り、次いで連続する２本の走行面側経糸の下側を通り、次いで１本の走行面側経糸の上側を通り、次いで連続する４本以上の走行面側経糸の下側を通って走行面側表面にロングクリンプを形成する組織であり、走行面側織物は走行面側緯糸の隣または１本挟んで隣に配列する走行面側緯糸を走行面側経糸２本分ずらして順次配置し、走行面側経糸組織は１本の走行面側緯糸の下側を通る部分と、２本以上の走行面側緯糸の上側を通る部分から構成した織物である。
上記に示した走行面側緯糸組織とすることで走行面側表面に走行面側経糸４本分以上の長さの走行面側緯糸ロングクリンプが形成されるため耐摩耗性が向上し、また１本の走行面側経糸の上側を通り、次いで連続する２本の走行面側経糸の下側を通り、次いで１本の走行面側経糸の上側を通る部分では、２本の走行面側経糸を挟んでその両側から２本の走行面側経糸により走行面側緯糸を強力に織り込んでいるため織物剛性に優れたものとなる。そして該走行面側緯糸の隣または１本挟んで隣に配列する走行面側緯糸を走行面側経糸２本分ずらして順次配置すると、上面側経糸と走行面側経糸の重なりがよくなり上面側層から走行面側層に向かって貫通する脱水孔が形成される。走行面側緯糸が１本の走行面側経糸の上側を通り、次いで連続する２本の走行面側経糸の下側を通り、次いで１本の走行面側経糸の上側を通る部分では、通常両側の２本の走行面側経糸は互いに寄り合おうとする力が働き、糸が移動するためその真上にある上面側経糸との重なりが悪くなる傾向にある。しかし本発明の織物では隣また１本挟んで隣にある走行面側緯糸組織との関係から上面側経糸と走行面側経糸がずれて配置されることはなく、織物全体に均一な脱水孔が形成される。詳細については実施例を用いて説明する。
【０００８】
また、走行面側経糸においては１本の走行面側緯糸の下側を通り、次いで連続する２本以上の走行面側緯糸の上側を通る組織とした。走行面側経糸が連続する２本の走行面側緯糸の下側を通る組織とすると、走行面側経糸が走行面側表面に多く表れる構造となり耐摩耗性が低下することがある。その他にも隣接する２本の走行面側緯糸が同じ組織であった場合には緯糸間に不均一な隙間があいてしまう場合もあり好ましくない。
本発明の実施例としては、走行面側層の完全組織がｎ（ｎは８以上の整数）本の走行面側経糸、ｎ−１本の走行面側緯糸により構成されてなり、走行面側緯糸は１本の走行面側経糸の上側を通り、次いで連続する２本の走行面側経糸の下側を通り、次いで１本の走行面側経糸の上側を通り、次いで連続するｎ−４本の走行面側経糸の下側を通って走行面側表面にロングクリンプを形成する組織であり、該走行面側緯糸の隣に配列する走行面側緯糸を走行面側経糸２本分ずらして順次配置してなり、走行面側経糸組織は１本の走行面側緯糸の下側を通り、次いでｎ／２−１本の走行面側緯糸の上側を通る組織のものがある。
【０００９】
本発明の他の実施例としては、走行面側層の完全組織がｎ本の走行面側経糸、ｎ本の走行面側緯糸により構成されてなり、走行面側緯糸は１本の走行面側経糸の上側を通り、次いで連続する２本の走行面側経糸の下側を通り、次いで１本の走行面側経糸の上側を通り、次いで連続するｎ−４本の走行面側経糸の下側を通って走行面側表面にロングクリンプを形成する組織であり、１本の走行面側緯糸が１本の走行面側経糸の上側を通り、次いで連続する２本の走行面側経糸の下側を通り、次いで１本の走行面側経糸の上側を通る部分と、その隣の走行面側緯糸が経糸４本分以上のロングクリンプを形成する部分が隣接しており、且つ走行面側緯糸において１本挟んで隣りに配列する走行面側緯糸は走行面側経糸２本分ずらして順次配置してなり、走行面側経糸組織は１本の走行面側緯糸の下側を通り、次いで２本以上の走行面側緯糸の上側を通り、次いで１本の走行面側緯糸の下側を通り、次いで２本以上の走行面側緯糸の上側を通る組織のものがある。
【００１０】
本発明の他の実施例としては、走行面側層の完全組織がｎ本の走行面側経糸、ｎ／２本の走行面側緯糸により構成されてなり、走行面側緯糸は１本の走行面側経糸の上側を通り、次いで連続する２本の走行面側経糸の下側を通り、次いで１本の走行面側経糸の上側を通り、次いで連続するｎ−４本の走行面側経糸の下側を通って走行面側表面にロングクリンプを形成する組織であり、１本の走行面側緯糸が１本の走行面側経糸の上側を通り、次いで連続する２本の走行面側経糸の下側を通り、次いで１本の走行面側経糸の上側を通る部分と、その隣に配置された走行面側緯糸が経糸４本分以上のロングクリンプを形成する部分が隣接しており、且つ走行面側緯糸において１本挟んで隣に配列する走行面側緯糸は走行面側経糸２本分ずらして順次配置してなり、走行面側経糸組織は１本の走行面側緯糸の下側を通り、次いでｎ−１本の走行面側緯糸の上側を通る組織のものがある。
【００１１】
このように走行面側緯糸は１本の走行面側経糸の上側を通り、次いで連続する２本の走行面側経糸の下側を通り、次いで１本の走行面側経糸の上側を通り、次いで連続する４本以上の走行面側経糸の下側を通って走行面側表面にロングクリンプを形成する組織で、該走行面側緯糸の隣または１本挟んで隣に配列する走行面側緯糸を走行面側経糸２本分ずらして順次配置したものであればよい。
上面側層の組織については特に限定はなく、使用目的に応じて適宜選択できる。製紙用織物では優れた表面性が要求されており、本発明の上面側層組織も平織や綾織、崩し綾織、サテン織等適宜選択でき、織物のシャフト数に応じた組織とすればよい。例えば、上面側経糸が１本の上面側緯糸の上側を通り、次いで連続する３本の上面側緯糸の下側を通る１／３組織、上面側経糸が２本の上面側緯糸の上側を通り、次いで１本の上面側緯糸の下側を通る２／１組織等どのような組織であっても構わない。
【００１２】
本発明の織物を構成する上面側経糸と上面側緯糸、走行面側経糸と走行面側緯糸本数は適宜選択でき、１６シャフトの織物の場合、８本の上面側経糸、走行面側経糸、４本の上面側緯糸、走行面側緯糸で構成されるものがあり、その他にも８本の上面側経糸、走行面側経糸、上面側緯糸、４本の走行面側緯糸で構成されるものそれぞれ８本の上面側経糸、上面側緯糸、下面側経糸、下面側緯糸で構成されるものもある。１０シャフトの織物の場合、１０本の上面側経糸、走行面側経糸、５本の上面側緯糸、走行面側緯糸で構成されるものがあり、その他にも１０本の上面側経糸、走行面側経糸、上面側緯糸、５本の走行面側緯糸で構成されるものもある。それ以外にも１２シャフト、１８シャフト、２４シャフト等必要に応じて構成できる。上面側緯糸と走行面側緯糸の配置割合についても２：１や１：１、その他３：２等であってもよい。上面側緯糸４本、走行面側緯糸４本のものや、上面側緯糸１０本、走行面側緯糸５本のものがある。上面側表面を密、走行面側表面を粗にすると優れた表面性、繊維支持性を確保しつつも、優れた脱水性も得られる。
【００１３】
上面側層と走行面側層を織り合わせる接結糸については、緯糸間に配置してあるものが好ましい。組織としては８シャフトの場合、１本の上面側経糸の上を通った後、３本の上面側経糸と走行面側経糸の間を通り、次いで２本の走行面側経糸の下側を通り、次いで２本の上面側経糸と走行面側経糸の間を通る組織等がある。この場合、表面性向上のために接結糸はなるべく線径の小さい、上面側表面に突出しない組織、材質とすることが好ましい。接結糸は各上面側緯糸間に配置してもよく、上面側緯糸２本に１本、３本に１本配置したものでもよい。もちろん上面側緯糸間に１本の接結糸だけでなく２本以上の接結糸を配置してもよい。その他には、接結糸を上面側緯糸と同様に上面側表面組織を形成する補助緯糸接結糸として用いても構わない。例えば、上面側緯糸間に２本の補助緯糸接結糸を配置し、一方が上面側経糸と織り合わされて上面側表面を形成しているところの下側で、もう一方の補助緯糸接結糸が走行面側経糸と織り合わされて２つの層を接結するもの等がある。この補助緯糸接結糸は上面側表面を形成する糸としても機能するため、通常の接結糸ほど小径にする必要もなく、接結糸の引き込みで生じる局所的な凹みの発生もなく、表面性、接結力の両者が得られて好ましい。２本の補助緯糸接結糸の組織は同じであっても、異なっても構わない。その他にも、接結糸、補助緯糸接結糸の他に接結機能のない補助緯糸を配置してもよく、補助緯糸接結糸と組み合わせて補助緯糸を配置しても構わない。
【００１４】
本発明に使用される糸は用途によって選択すればよいが、例えば、モノフィラメントの他、マルチフィラメント、スパンヤーン、捲縮加工や嵩高加工等を施した一般的にテクスチャードヤーン、バルキーヤーン、ストレッチヤーンと称される加工糸、あるいはこれらをより合わせるなどして組み合わせた糸が使用できる。また、糸の断面形状も円形だけでなく四角形状や星型等の短形状の糸や楕円形状、中空等の糸が使用できる。また、糸の材質としても、自由に選択でき、ポリエステル、ポリアミド、ポリフェニレンサルファイド、ポリフッ化ビニリデン、ポリプロ、アラミド、ポリエーテルエーテルケトン、ポリエチレンナフタレート、ポリテトラフルオロエチレン、綿、ウール、金属等が使用できる。もちろん、共重合体やこれらの材質に目的に応じてさまざまな物質をブレンドしたり含有させた糸を使用しても良い。
抄紙用ワイヤーとしては一般的には、上面側経糸、走行面側経糸、上面側緯糸には剛性があり、寸法安定性に優れるポリエステルモノフィラメントを用いるのが好ましい。また、接結糸には耐シャワー性、耐フィブリル化性、内部摩耗に対する耐摩耗性の発生しにくいポリアミドモノフィラメントを用いるのが好ましい。また、耐摩耗性が要求される走行面側緯糸にはポリエステルモノフィラメントとポリアミドモノフィラメントを交互に配置する等、交織するのが剛性を確保しつつ耐摩耗性を向上できて好ましい。
【実施例】
【００１５】
発明の実施の形態を実施例にもとづき図面を参照して説明する。
図１、３、４、７〜１１は本発明の実施例の完全組織を示す意匠図である。完全組織とは、織物組織の最小の繰り返し単位であって、この完全組織が上下左右につながって織物全体の組織が形成される。図２は図１の織物の緯糸２´、３´、４´に沿った断面図である。図５は図４の織物の緯糸に沿った断面写真である。図６は図４の織物の走行面側表面写真である。図１２は従来例の完全組織を示す意匠図である。図１３は図１２の織物の緯糸に沿った断面写真である。図１４は図１２の織物の走行面側表面写真である。
意匠図において、経糸はアラビア数字、例えば１、２、３で示し、緯糸はダッシュを付したアラビア数字、例えば１´、２´、３´で示す。接結糸はｃを付したアラビア数字、例えば１ｃ、２ｃ、３ｃで示し、上面側表面を形成しつつも接結機能を有する１組の補助緯糸接結糸は１ａと１ｂ、２ａと２ｂ、３ａと３ｂで示す。
また、×印は上面側経糸が上面側緯糸の上側に位置していることを示し、○印は走行面側経糸が走行面側緯糸の下側に位置していることを示し、◆印は接結糸または補助緯糸接結糸が上面側緯糸の上側に位置していることを示し、◇印は接結糸または補助緯糸接結糸が走行面側経糸の下側に位置していることを示す。
【００１６】
図１は本発明の実施例であり、緯糸間に上面側表面を形成する機能と接結機能を有する２本の補助緯糸接結糸を組にして配置した１６シャフトの織物である。上面側緯糸と走行面側緯糸の配置割合は１：１とし、緯糸１本に対して補助緯糸接結糸を１組配置した。
図３は本発明の他の実施例であり、緯糸間に上面側緯糸よりも線径の小さい１本の接結糸を緯糸と交互に配置した２０シャフトの織物である。上面側緯糸と走行面側緯糸の配置割合は１：１とし、緯糸１本に対して接結糸を１本配置した。
図４は本発明の他の実施例であり、緯糸間に上面側緯糸よりも線径の小さい１本の接結糸を緯糸と交互に配置した２０シャフトの織物である。上面側緯糸と走行面側緯糸の配置割合は１：１とし、緯糸２本に対して接結糸を１本配置した。
【００１７】
図７本発明の他の実施例であり、緯糸間に上面側緯糸よりも線径の小さい１本の接結糸を緯糸と交互に配置した２４シャフトの織物である。上面側緯糸と走行面側緯糸の配置割合は１：１とし、緯糸１本に対して接結糸を１本配置した。
図８は本発明の他の実施例であり、緯糸間に上面側緯糸よりも線径の小さい１本の接結糸を緯糸と交互に配置した２４シャフトの織物である。上面側緯糸と走行面側緯糸の配置割合は１：１とし、緯糸２本に対して接結糸を１本配置した。
図９は本発明の他の実施例であり、緯糸間に上面側表面を形成する機能と接結機能を有する２本の補助緯糸接結糸を組にして配置した２４シャフトの織物である。上面側緯糸と走行面側緯糸の配置割合は１：１とし、緯糸２本に対して補助緯糸接結糸を１組配置した。
【００１８】
図１０は本発明の他の実施例であり、緯糸間に上面側緯糸よりも線径の小さい１本の接結糸を緯糸と交互に配置した２８シャフトの織物である。上面側緯糸と走行面側緯糸の配置割合は１：１とし、緯糸１本に対して接結糸を１本配置した。
図１１は本発明の他の実施例であり、緯糸間に上面側緯糸よりも線径の小さい１本の接結糸を緯糸と１：２の割合で配置した２８シャフトの織物である。上面側緯糸と走行面側緯糸の配置割合は１：１とし、緯糸２本に対して接結糸を１本配置した。
図１２は従来例であり、緯糸間に上面側緯糸よりも線径の小さい１本の接結糸を緯糸と交互に配置した２０シャフトの織物である。上面側緯糸と走行面側緯糸の配置割合は１：１とし、緯糸１本に対して接結糸を１本配置した。
【００１９】
（実施例１）
図１の意匠図において、１、２、３、４、５、６、７、８が経方向の糸であり、上面側経糸と走行面側経糸が上下に配置されている。１´、２´、３´、４´は緯糸であり、上面側緯糸と走行面側緯糸が上下に配置されている。そして緯糸間に上面側表面を形成する機能と接結機能を有する２本１組の補助緯糸接結糸、１ａと１ｂ、２ａと２ｂ、３ａと３ｂ、４ａと４ｂを配置した。
上面側表面では２本の補助緯糸接結糸を１本の上面側緯糸のように機能させ、上面側経糸、上面側緯糸、組になった補助緯糸接結糸により平織を形成している。詳しく説明すると、補助緯糸接結糸１ａ、１ｂについてみると、上面側経糸１の下に１ａと１ｂがあり、上面側経糸２の上に１ａがあり、下に１ｂがある。上面側経糸３の下に１ａと１ｂがあり、上面側経糸４の上に１ｂがあり、下に１ａがある。上面側経糸５の下１ａと１ｂがあり、上面側経糸６の上に１ｂがあり、下に１ａがある。上面側経糸７の下に１ａと１ｂがあり、上面側経糸８の上に１ａがあり、下に１ｂがある。このように１ａと１ｂを１組としてみると、補助緯糸接結糸の組は、１本の上面側経糸の下、上、下、上、下、上、下、上の順に配置されている。このように、補助緯糸接結糸は上面側経糸と平織を形成する。ここでは上面側緯糸と補助緯糸接結糸の表面組織を同じとし、織物表面全体として平織組織としたが、上面側緯糸組織と補助緯糸接結糸組織を同じとしても異なる組織としてもよく、平織以外のその他の組織としても構わない。
そして組になった補助緯糸接結糸は、一方が上面側表面を形成しているところの下側でもう一方の補助緯糸接結糸が上面側層の下側に配置しており、その間で少なくとも１本の走行面側経糸の下側を通って上面側層と走行面側層を織り合わせている。組になった補助緯糸接結糸が、１本の上面側緯糸のように機能して上面側表面組織を崩すことがないため優れた表面性を得ることができる。さらに表面性を向上させるためには、上面側緯糸と補助緯糸接結糸の線径を同じにするとよい。そして、本実施例の織物は組になった２本の補助緯糸接結糸により２つの層をしっかりと織り合わせているため、２層の織物が剥離しにくく接結強度に優れたものとなる。
そして走行面側層では、走行面側緯糸が１本の走行面側経糸の上側を通り、次いで連続する２本の走行面側経糸の下側を通り、次いで１本の走行面側経糸の上側を通り、次いで連続する４本の走行面側経糸の下側を通って走行面側表面にロングクリンプを形成する組織であり、走行面側緯糸１´の隣りに配置された走行面側緯糸２´の組織は、走行面側緯糸１´の組織を経糸２本分ずらして配置されたものである。その隣の３´、４´の組織も同様に経糸２本分ずらして配置して完全組織を形成したものである。順次走行面側経糸２本分ずらして配置すると、上面側経糸と走行面側経糸の重なりがよくなり上面側層から走行面側層に向かって貫通する脱水孔が形成される。
【００２０】
次に上面側経糸と走行面側経糸の重なりについて図２を用いて具体的に説明する。走行面側緯糸３´は１本の走行面側経糸１の上側を通り、次いで連続する２本の走行面側経糸２、３の下側を通り、次いで１本の走行面側経糸４の上側を通り、次いで連続する４本の走行面側経糸５、６、７、８の下側を通る組織である。本実施例のような走行面側緯糸が１本の走行面側経糸の上側を通り、次いで連続する２本の走行面側経糸の下側を通り、次いで１本の走行面側経糸の上側を通る組織の部分では、織物組織の関係上、その両側の経糸、ここでは走行面側経糸１、４は内側の走行面側経糸２、３に向かう力が働き、内側の２本の経糸２、３が走行面側経糸１、４と共に寄り合った配置となる。そのため、上面側経糸が規則正しく同間隔で並んでいる場合、それに対して走行面側経糸はずれて配置されることになる。緯糸３´でみると、走行面側緯糸３´では、走行面側経糸１と走行面側経糸４がその内側にある走行面側経糸２と走行面側経糸３に向かって力が働き走行面側経糸１〜４が寄り合った配置となり、通常ではその上側にある上面側経糸１〜４とは上下に重なった配列にはならないのだが、本発明の組織では、走行面側緯糸３´の両側にある走行面側緯糸２´、走行面側緯糸４´の組織との関係から走行面側経糸１、２が図の右側に移動することがほとんどなく、また走行面側経糸３、４が図の左側に移動することもほとんどないため、上面側経糸のほぼ真下に走行面側経糸を配置することができる。
走行面側緯糸３´において、走行面側経糸１と走行面側経糸４がその内側にある走行面側経糸２と走行面側経糸３に向かう力が働くのだが、その隣に配置している緯糸４´では、同様の作用により走行面側経糸３が図の右側に向かう力が働く。そのため、走行面側経糸３は走行面側緯糸４´と走行面側緯糸３´の間で反対方向に向かう力が相殺され、走行面側経糸３はほとんど移動しないのである。つまり、走行面側経糸３は上面側経糸３のほぼ真下に配置されることとなる。また、走行面側経糸２においても同様であり、走行面側緯糸３´において、走行面側経糸１が走行面側経糸２の方向に向かう力が働くが、その隣に配置している走行面側緯糸２´では、走行面側経糸２が図の左側方向に向かう力が働き、そのため走行面側経糸２は走行面側緯糸２´と走行面側緯糸３´の間で反対方向に向かう力が相殺され、走行面側経糸２はほとんど移動しないのである。つまり、走行面側経糸２は上面側緯糸２のほぼ真下に配置されることとなる。このよう作用により、全ての上面側経糸、走行面側経糸の重なりがよくなり、上面側層から走行面側層に貫通するろ水空間が形成され十分なろ水性を得ることができる。
さらに、この走行面側緯糸組織では走行面側表面に走行面側経糸４本分の長さの走行面側緯糸ロングクリンプが形成されているため耐摩耗性に優れたものとなる。また走行面側緯糸が１本の走行面側経糸の上側を通り、次いで連続する２本の走行面側経糸の下側を通り、次いで１本の走行面側経糸の上側を通る部分では、２本の経糸を挟んで２本の走行面側経糸が走行面側緯糸を強力に織り込んでいるため織物剛性に優れたものとなる。
【００２１】
（実施例２）
図３の意匠図において、本実施例の織物は各緯糸間に上下二層の織物を接結する接結糸を配置したものであり、各接結糸は１ｃ、２ｃ、３ｃ、４ｃ、５ｃとした。
上面側表面組織は、１本の上面側経糸が１本の上面側緯糸の上を通った後、４本の連続する上面側緯糸の下側を通る組織であり、それを適宜ずらして配置し全体として崩し綾織り組織を形成している。上面側表面に上面側緯糸のロングクリンプが形成されるため、緯糸の繊維支持性が向上する。
接結糸は各緯糸間に１：１の割合で配置しており、１本の上面側経糸の上を通った後、４本の上面側経糸と走行面側経糸の間を通り、１本の走行面側経糸の下側を通って、４本の上面側経糸と走行面側経糸の間を通る組織である。この接結糸は表面組織に関与しないものであるため、接結糸の線径を上面側緯糸よりも細く、且つ上面側表面にあまり表れなく突出しない組織とする方がよい。
【００２２】
そして走行面側層では、走行面側緯糸が１本の走行面側経糸の上側を通り、次いで連続する２本の走行面側経糸の下側を通り、次いで１本の走行面側経糸の上側を通り、次いで連続する６本の走行面側経糸の下側を通って走行面側表面にロングクリンプを形成する組織であり、１本挟んで隣の走行面側緯糸は経糸２本分ずらして配置している。具体的には、走行面側緯糸１´の１本挟んで隣にある走行面側緯糸３´の組織は走行面側緯糸１´を経糸２本分ずらして配置したものであり、そのまた１本挟んで隣にある走行面側緯糸５´の組織は走行面側緯糸３´を経糸２本分ずらして配置したものである。そして、走行面側緯糸２´でも１本挟んで隣にある走行面側緯糸４´の組織は走行面側緯糸２´を経糸２本分ずらして配置したものであり、そのまた１本挟んで隣にある走行面側緯糸１´の組織は走行面側緯糸４´を経糸２本分ずらして配置したものである。このようにして、走行面側緯糸の組織は１本挟んで隣にある走行面側緯糸を経糸２本分ずらして配置して完全組織を形成している。また、１本の走行面側緯糸が１本の走行面側経糸の上側を通り、次いで連続する２本の走行面側経糸の下側を通り、次いで１本の走行面側経糸の上側を通る部分（以下織り込み部分という）と、その隣に配置された走行面側緯糸が経糸６本分以上のロングクリンプを形成する部分が隣接している。具体的には走行面側緯糸１´においては、１本の走行面側経糸の上側を通り、次いで連続する２本の走行面側経糸の下側を通り、次いで１本の走行面側経糸の上側を通る経糸１〜４の隣では、走行面側緯糸２´の経糸１〜６にわたるロングクリンプが形成されている。その隣の走行面側緯糸３´では経糸３〜６からなる織り込み部分が存在している。その他の走行面側緯糸についても同様の関係がある。
このような組織とすることで前実施例と同様な理由から、上面側経糸と走行面側経糸の重なりがよくなり上面側層から走行面側層に向かって貫通する脱水孔が形成される。実施例１では経糸の重なりは、すぐ隣にある走行面側緯糸組織による力の作用によるものであったが、本実施例のように間に１本他の走行面側緯糸が入ったとしても、織り込み部分の隣がロングクリンプを形成する部分であれば経糸が移動する力の作用が阻害されないため、経糸の重なりが悪くなることがなく好ましい。
さらに、この走行面側緯糸組織では走行面側表面に走行面側経糸６本分の長さの走行面側緯糸ロングクリンプが形成されているため耐摩耗性が向上する。また行面側緯糸が１本の走行面側経糸の上側を通り、次いで連続する２本の走行面側経糸の下側を通り、次いで１本の走行面側経糸の上側を通る部分では、２本の経糸を挟んで２本の走行面側経糸が走行面側緯糸を強力に織り込んでいるため織物剛性に優れたものとなる。
【００２３】
（実施例３）
図４の意匠図において、本実施例の織物は緯糸２本に対して接結糸を１本配置したものである。上面側表面組織は、経糸、緯糸が交互に織り合わされた平織組織であるため、繊維支持性、表面性に優れた効果を奏する。
接結組織は１本の上面側経糸の上を通った後、４本の上面側経糸と走行面側経糸の間を通り、２本の走行面側経糸の下側を通って、３本の上面側経糸と走行面側経糸の間を通る組織である。図５の緯糸に沿った断面写真を見るとわかりやすい。この接結糸は表面組織に関与しないものであるため、接結糸の線径を上面側緯糸よりも細く、且つ上面側表面にあまり表れなく突出しない組織とする方がよい。接結糸は緯糸２本に対して接結糸１本の割合で配置しており、２層をしっかりと織り合わせているため剥離等の問題もない。
【００２４】
そして走行面側層では、走行面側緯糸が１本の走行面側経糸の上側を通り、次いで連続する２本の走行面側経糸の下側を通り、次いで１本の走行面側経糸の上側を通り、次いで連続する６本の走行面側経糸の下側を通って走行面側表面にロングクリンプを形成する組織であり、１本挟んで隣の走行面側緯糸は経糸２本分ずらして配置している。具体的には、走行面側緯糸１´の１本挟んで隣にある走行面側緯糸３´の組織は走行面側緯糸１´を経糸２本分ずらして配置したものであり、そのまた１本挟んで隣にある走行面側緯糸５´の組織は走行面側緯糸３´を経糸２本分ずらして配置したものである。走行面側緯糸７´、９´についても同様である。そして、走行面側緯糸２´も１本挟んで隣にある走行面側緯糸４´の組織は走行面側緯糸２´を経糸２本分ずらして配置したものであり、そのまた１本挟んで隣にある走行面側緯糸６´の組織は走行面側緯糸４´を経糸２本分ずらして配置したものである。走行面側緯糸８´、１０´についても同様である。図６の走行面側表面図をみるとわかるが、走行面側緯糸は色の異なるポリエステルモノフィラメントとポリアミドモノフィラメントを交互に配置したものであり、走行面側緯糸組織は１本挟んで隣にある走行面側緯糸を経糸２本分ずらして配置していることがわかる。また、隣接する走行面側緯糸において、１本の走行面側緯糸が１本の走行面側経糸の上側を通り、次いで連続する２本の走行面側経糸の下側を通り、次いで１本の走行面側経糸の上側を通る部分と、その隣の走行面側緯糸が経糸６本分のロングクリンプを形成する部分が隣接している。具体的には走行面側緯糸１´においては、１本の走行面側経糸の上側を通り、次いで連続する２本の走行面側経糸の下側を通り、次いで１本の走行面側経糸の上側を通る経糸８〜１０、１の隣では、走行面側緯糸２´の経糸６〜１０、１にわたるロングクリンプが形成されている。その隣の走行面側緯糸３´では経糸１０、１〜３からなる織り込み部分が存在している。その他の走行面側緯糸についても同様の関係がある。
【００２５】
このような組織とすることで実施例１と同様な理由から、上面側経糸と走行面側経糸の重なりがよくなり上面側層から走行面側層に向かって貫通する脱水孔が形成される。実施例１では経糸の重なりは、すぐ隣にある走行面側緯糸組織の力の作用によるものであったが、本実施例のように間に１本他の走行面側緯糸が入ったとしても、織り込み部分の隣がロングクリンプを形成する部分であれば経糸が移動する力の作用が阻害されないため、経糸の重なりが悪くなることがなく好ましい。図５をみるとわかるが、上面側経糸と走行面側経糸がほぼ上下に重なっていることが確認できる。図１３には従来例の緯糸に沿った断面写真が示されており、これと比較すると重なりの良さがよくわかる。また、図６からも均一なろ水空間が織物全体に形成されており、図１４の従来例の走行面側表面写真と比べると均一なろ水空間が形成されていることがわかる。
さらに、この走行面側緯糸組織では走行面側表面に走行面側経糸６本分の長さの走行面側緯糸ロングクリンプが形成されているため耐摩耗性が向上する。また走行面側緯糸が１本の走行面側経糸の上側を通り、次いで連続する２本の走行面側経糸の下側を通り、次いで１本の走行面側経糸の上側を通る部分では、２本の経糸を挟んで走行面側経糸が走行面側緯糸を強力に織り込んでいるため織物剛性に優れたものとなる。
【００２６】
（実施例４）
図７の意匠図において、本実施例の織物は緯糸１本に対して接結糸を１本配置したものである。上面側表面組織は、上面側経糸が１本の上面側緯糸の上側を通り、次いで２本の上面側緯糸の下側を通る組織とした。この組織は緯糸が上面側表面に多く現れる組織であるため緯糸の繊維支持性が優れる。
接結組織は１本の上面側経糸の上を通った後、２本の上面側経糸と走行面側経糸の間を通り、１本の走行面側経糸の下側を通って、２本の上面側経糸と走行面側経糸の間を通り、１本の上面側経糸の上を通った後、２本の上面側経糸と走行面側経糸の間を通り、１本の走行面側経糸の下側を通って、２本の上面側経糸と走行面側経糸の間を通る組織である。この接結糸は表面組織に関与しないものであるため、接結糸の線径を上面側緯糸よりも細く、且つ上面側表面にあまり表れなく突出しない組織とする方がよい。
そして走行面側層では、走行面側緯糸が１本の走行面側経糸の上側を通り、次いで連続する２本の走行面側経糸の下側を通り、次いで１本の走行面側経糸の上側を通り、次いで連続する８本の走行面側経糸の下側を通って走行面側表面にロングクリンプを形成する組織であり、隣の走行面側緯糸は経糸２本分ずらして配置している。具体的には、走行面側緯糸１´の隣にある走行面側緯糸２´の組織は走行面側緯糸１´を経糸２本分ずらして配置したものであり、その隣にある走行面側緯糸３´の組織は走行面側緯糸２´を経糸２本分ずらして配置したものである。走行面側緯糸４´〜６´についても同様である。このような組織とすることで実施例１と同様な理由から、上面側経糸と走行面側経糸の重なりがよくなり上面側層から走行面側層に向かって貫通する脱水孔が形成される。
さらに、この走行面側緯糸組織では走行面側表面に走行面側経糸８本分の長さの走行面側緯糸ロングクリンプが形成されているため耐摩耗性が向上する。また１本の走行面側経糸の上側を通り、次いで連続する２本の走行面側経糸の下側を通り、次いで１本の走行面側経糸の上側を通る部分では、２本の経糸を挟んで２本の走行面側経糸により走行面側緯糸を強力に織り込んでいるため織物剛性に優れたものとなる。
【００２７】
（実施例５）
図８の意匠図において、本実施例の織物は緯糸２本に対して接結糸を１本配置したものである。上面側表面組織は、上面側経糸が１本の上面側緯糸の上側を通り、次いで３本の上面側緯糸の下側を通る組織とした。この組織は緯糸が上面側表面に多く現れる組織であるため緯糸の繊維支持性が優れる。
接結組織は実施例４の図７の組織と同じである。この接結糸は表面組織に関与しないものであるため、接結糸の線径を上面側緯糸よりも細く、且つ上面側表面にあまり表れなく突出しない組織とする方がよい。
そして走行面側層では、走行面側緯糸が１本の走行面側経糸の上側を通り、次いで連続する２本の走行面側経糸の下側を通り、次いで１本の走行面側経糸の上側を通り、次いで連続する８本の走行面側経糸の下側を通って走行面側表面にロングクリンプを形成する組織であり、１本挟んで隣の走行面側緯糸は経糸２本分ずらして配置している。具体的には、走行面側緯糸１´の１本挟んで隣にある走行面側緯糸３´の組織は走行面側緯糸１´を経糸２本分ずらして配置したものであり、そのまた１本挟んで隣にある走行面側緯糸５´の組織は走行面側緯糸３´を経糸２本分ずらして配置したものである。走行面側緯糸７´、９´、１１´についても同様である。そして、走行面側緯糸２´の１本挟んで隣にある走行面側緯糸４´の組織も走行面側緯糸２´を経糸２本分ずらして配置したものであり、そのまた１本挟んで隣にある走行面側緯糸６´の組織は走行面側緯糸４´を経糸２本分ずらして配置したものである。走行面側緯糸８´、１０´、１２´についても同様である。また、隣接する走行面側緯糸において、１本の走行面側緯糸が１本の走行面側経糸の上側を通り、次いで連続する２本の走行面側経糸の下側を通り、次いで１本の走行面側経糸の上側を通る部分と、その隣の走行面側緯糸が経糸８本分のロングクリンプを形成する部分が隣接している。具体的には走行面側緯糸１´においては、１本の走行面側経糸の上側を通り、次いで連続する２本の走行面側経糸の下側を通り、次いで１本の走行面側経糸の上側を通る経糸１〜４の隣では、走行面側緯糸２´の経糸１１、１２、１〜６にわたるロングクリンプが形成されている。その隣の走行面側緯糸３´では経糸３〜６からなる織り込み部分が存在している。その他の走行面側緯糸についても同様の関係がある。
このような組織とすることで実施例１と同様な理由から、上面側経糸と走行面側経糸の重なりがよくなり上面側層から走行面側層に向かって貫通する脱水孔が形成される。実施例１では経糸の重なりは、すぐ隣にある走行面側緯糸組織の力の作用によるものであったが、本実施例のように間に１本他の走行面側緯糸が入ったとしても、織り込み部分の隣がロングクリンプを形成する部分であれば経糸が移動する力の作用が阻害されないため、経糸の重なりが悪くなることがなく好ましい。
さらに、この走行面側緯糸組織では走行面側表面に走行面側経糸８本分の長さの走行面側緯糸ロングクリンプが形成されているため耐摩耗性が向上する。また１本の走行面側経糸の上側を通り、次いで連続する２本の走行面側経糸の下側を通り、次いで１本の走行面側経糸の上側を通る部分では、２本の経糸を挟んで２本の走行面側経糸により走行面側緯糸を強力に織り込んでいるため織物剛性に優れたものとなる。
【００２８】
（実施例６）
図９の意匠図において、本実施例の織物は緯糸間に上面側表面を形成する機能と接結機能を有する２本１組の補助緯糸接結糸を配置した。
上面側表面では２本の補助緯糸接結糸を１本の上面側緯糸のように機能させている。上面側経糸組織は１本の上面側緯糸の上側を通った後、３本の上面側緯糸の下側を通る組織である。補助緯糸接結糸の組織は２本の上面側経糸の上側を通った後、１本の上面側経糸と走行面側経糸の間を通り、次いで２本の上面側経糸の上側を通り、次いで２本の上面側経糸と走行面側経糸の間を通って、２本の走行面側経糸の下側を通り、次いで３本の上面側経糸と走行面側経糸の間を通る組織である。補助緯糸接結糸は２本１組になって上面側表面に２本の上面側経糸の上側を通り、次いで１本の上面側経糸の下側を通る組織を繰り返した組織となる。組になった補助緯糸接結糸は、一方が上面側表面を形成しているところの下側でもう一方の補助緯糸接結糸が上面側層の下側に配置しており、２本の走行面側経糸の下側を通って上面側層と走行面側層を織り合わせている。組になった補助緯糸接結糸が交互に上面側表面組織を形成しているため、１本の上面側緯糸のように機能して表面組織を崩すことがなく優れた表面性を得ることができる。本実施例の織物は組になった２本の補助緯糸接結糸により強固に２つの層を織り合わされているため、２層の織物が剥離しにくく接結強度に優れたものとなる。
【００２９】
そして走行面側層では、走行面側緯糸が１本の走行面側経糸の上側を通り、次いで連続する２本の走行面側経糸の下側を通り、次いで１本の走行面側経糸の上側を通り、次いで連続する８本の走行面側経糸の下側を通って走行面側表面にロングクリンプを形成する組織であり、１本挟んで隣の走行面側緯糸は経糸２本分ずらして配置している。具体的には、走行面側緯糸１´の１本挟んで隣にある走行面側緯糸３´の組織は走行面側緯糸１´を経糸２本分ずらして配置したものであり、そのまた１本挟んで隣にある走行面側緯糸５´の組織は走行面側緯糸３´を経糸２本分ずらして配置したものである。走行面側緯糸７´、９´、１１´についても同様である。そして、走行面側緯糸２´の１本挟んで隣にある走行面側緯糸４´の組織も走行面側緯糸２´を経糸２本分ずらして配置したものであり、そのまた１本挟んで隣にある走行面側緯糸６´の組織は走行面側緯糸４´を経糸２本分ずらして配置したものである。走行面側緯糸８´、１０´、１２´についても同様である。また、隣接する走行面側緯糸において、１本の走行面側緯糸が１本の走行面側経糸の上側を通り、次いで連続する２本の走行面側経糸の下側を通り、次いで１本の走行面側経糸の上側を通る部分と、その隣の走行面側緯糸が経糸８本分のロングクリンプを形成する部分が隣接している。具体的には走行面側緯糸１´においては、１本の走行面側経糸の上側を通り、次いで連続する２本の走行面側経糸の下側を通り、次いで１本の走行面側経糸の上側を通る経糸１〜４の隣では、走行面側緯糸２´の経糸１２、１〜７にわたるロングクリンプが形成されている。その隣の走行面側緯糸３´では経糸３〜６からなる織り込み部分が存在している。その他の走行面側緯糸についても同様の関係がある。
このような組織とすることで実施例１と同様な理由から、上面側経糸と走行面側経糸の重なりがよくなり上面側層から走行面側層に向かって貫通する脱水孔が形成される。実施例１では経糸の重なりは、すぐ隣にある走行面側緯糸組織の力の作用によるものであったが、本実施例のように間に１本他の走行面側緯糸が入ったとしても、織り込み部分の隣がロングクリンプを形成する部分であれば経糸が移動する力の作用が発生しないため、経糸の重なりが悪くなることがなく好ましい。
さらに、この走行面側緯糸組織では走行面側表面に走行面側経糸８本分の長さの走行面側緯糸ロングクリンプが形成されているため耐摩耗性が向上する。また１本の走行面側経糸の上側を通り、次いで連続する２本の走行面側経糸の下側を通り、次いで１本の走行面側経糸の上側を通る部分では、２本の経糸を挟んで２本の走行面側経糸により走行面側緯糸を強力に織り込んでいるため織物剛性に優れたものとなる。
【００３０】
（実施例７）
図１０の意匠図において、本実施例の織物は緯糸１本に対して接結糸を１本配置したものである。上面側表面組織は、上面側経糸が１本の上面側緯糸の上側を通り、次いで２本の上面側緯糸の下側を通る組織とした。この組織は緯糸が上面側表面に多く現れる組織であるため緯糸の繊維支持性が優れる。
接結組織は２種類あり、これらが交互に配置されている。この接結糸は表面組織に関与しないものであるため、接結糸の線径を上面側緯糸よりも細く、且つ上面側表面にあまり表れなく突出しない組織とする方がよい。
そして走行面側層では、走行面側緯糸が１本の走行面側経糸の上側を通り、次いで連続する２本の走行面側経糸の下側を通り、次いで１本の走行面側経糸の上側を通り、次いで連続する１０本の走行面側経糸の下側を通って走行面側表面にロングクリンプを形成する組織であり、１本挟んで隣の走行面側緯糸は経糸２本分ずらして配置している。具体的には、走行面側緯糸１´の１本挟んで隣にある走行面側緯糸３´の組織は走行面側緯糸１´を経糸２本分ずらして配置したものであり、そのまた１本挟んで隣にある走行面側緯糸５´の組織は走行面側緯糸３´を経糸２本分ずらして配置したものである。走行面側緯糸７´、９´、１１´、１３´についても同様である。そして、走行面側緯糸２´の１本挟んで隣にある走行面側緯糸４´の組織も走行面側緯糸２´を経糸２本分ずらして配置したものであり、そのまた１本挟んで隣にある走行面側緯糸６´の組織は走行面側緯糸４´を経糸２本分ずらして配置したものである。走行面側緯糸８´、１０´、１２´、１４´についても同様である。また、１本の走行面側緯糸が１本の走行面側経糸の上側を通り、次いで連続する２本の走行面側経糸の下側を通り、次いで１本の走行面側経糸の上側を通る部分と、その隣の走行面側緯糸が経糸１０本分のロングクリンプを形成する部分が隣接している。具体的には走行面側緯糸１´においては、１本の走行面側経糸の上側を通り、次いで連続する２本の走行面側経糸の下側を通り、次いで１本の走行面側経糸の上側を通る経糸１〜４の隣では、走行面側緯糸２´の経糸１２〜１４、１〜７にわたるロングクリンプが形成されている。その隣の走行面側緯糸３´では経糸３〜６からなる織り込み部分が存在している。その他の走行面側緯糸についても同様の関係がある。
このような組織とすることで実施例１と同様な理由から、上面側経糸と走行面側経糸の重なりがよくなり上面側層から走行面側層に向かって貫通する脱水孔が形成される。実施例１では経糸の重なりは、すぐ隣にある走行面側緯糸組織の力の作用によるものであったが、本実施例のように間に１本他の走行面側緯糸が入ったとしても、織り込み部分の隣がロングクリンプを形成する部分であれば経糸が移動する力の作用が発生しないため、経糸の重なりが悪くなることがなく好ましい。
さらに、この走行面側緯糸組織では走行面側表面に走行面側経糸１０本分の長さの走行面側緯糸ロングクリンプが形成されているため耐摩耗性が向上する。また１本の走行面側経糸の上側を通り、次いで連続する２本の走行面側経糸の下側を通り、次いで１本の走行面側経糸の上側を通る部分では、２本の経糸を挟んで２本の走行面側経糸により走行面側緯糸を強力に織り込んでいるため織物剛性に優れたものとなる。
【００３１】
（実施例８）
図１１の意匠図において、本実施例の織物は緯糸２本に対して接結糸を１本配置したものである。上面側表面組織は、上面側経糸が１本の上面側緯糸の上側を通り、次いで８本の上面側緯糸の下側を通り、１本の上面側緯糸の上側を通り、次いで４本の上面側緯糸の下側を通る組織とした。この組織は緯糸が上面側表面に多く現れる組織であるため緯糸の繊維支持性が優れる。
接結組織は１本の上面側経糸の上を通った後、４本の上面側経糸と走行面側経糸の間を通り、１本の走行面側経糸の下側を通って、２本の上面側経糸と走行面側経糸の間を通り、１本の上面側経糸の上を通った後、５本の上面側経糸と走行面側経糸の間を通る組織である。この接結糸は表面組織に関与しないものであるため、接結糸の線径を上面側緯糸よりも細く、且つ上面側表面にあまり表れなく突出しない組織とする方がよい。
そして走行面側層では、走行面側緯糸が１本の走行面側経糸の上側を通り、次いで連続する２本の走行面側経糸の下側を通り、次いで１本の走行面側経糸の上側を通り、次いで連続する１０本の走行面側経糸の下側を通って走行面側表面にロングクリンプを形成する組織であり、１本挟んで隣の走行面側緯糸は経糸２本分ずらして配置している。具体的には、走行面側緯糸１´の１本挟んで隣にある走行面側緯糸３´の組織は走行面側緯糸１´を経糸２本分ずらして配置したものであり、そのまた１本挟んで隣にある走行面側緯糸５´の組織は走行面側緯糸３´を経糸２本分ずらして配置したものである。走行面側緯糸７´、９´、１１´、１３´についても同様である。そして、走行面側緯糸２´も１本挟んで隣にある走行面側緯糸４´の組織は走行面側緯糸２´を経糸２本分ずらして配置したものであり、そのまた１本挟んで隣にある走行面側緯糸６´の組織は走行面側緯糸４´を経糸２本分ずらして配置したものである。走行面側緯糸８´、１０´、１２´、１４´についても同様である。また、隣合う走行面側緯糸において、１本の走行面側緯糸が１本の走行面側経糸の上側を通り、次いで連続する２本の走行面側経糸の下側を通り、次いで１本の走行面側経糸の上側を通る部分と、その隣の走行面側緯糸が経糸１０本分のロングクリンプを形成する部分が隣接している。具体的には走行面側緯糸１´においては、１本の走行面側経糸の上側を通り、次いで連続する２本の走行面側経糸の下側を通り、次いで１本の走行面側経糸の上側を通る経糸１〜４の隣では、走行面側緯糸２´の経糸１３、１４、１〜８にわたるロングクリンプが形成されている。その隣の走行面側緯糸３´では経糸３〜６からなる織り込み部分が存在している。その他の走行面側緯糸についても同様の関係がある。
このような組織とすることで実施例１と同様な理由から、上面側経糸と走行面側経糸の重なりがよくなり上面側層から走行面側層に向かって貫通する脱水孔が形成される。実施例１では経糸の重なりは、すぐ隣にある走行面側緯糸組織の力の作用によるものであったが、本実施例のように間に１本他の走行面側緯糸が入ったとしても、織り込み部分の隣がロングクリンプを形成する部分であれば経糸が移動する力の作用が発生しないため、経糸の重なりが悪くなることがなく好ましい。
さらに、この走行面側緯糸組織では走行面側表面に走行面側経糸１０本分の長さの走行面側緯糸ロングクリンプが形成されているため耐摩耗性が向上する。また１本の走行面側経糸の上側を通り、次いで連続する２本の走行面側経糸の下側を通り、次いで１本の走行面側経糸の上側を通る部分では、２本の経糸を挟んで２本走行面側経糸により走行面側緯糸を強力に織り込んでいるため織物剛性に優れたものとなる。
【００３２】
（従来例１）
図１２の意匠図において、従来例１の織物は緯糸１本に対して接結糸を１本配置したものである。上面側表面組織は、上面側経糸、上面側緯糸により平織組織が形成されている。接結組織は１本の上面側経糸の上を通った後、３本の上面側経糸と走行面側経糸の間を通り、１本の走行面側経糸の下側を通って、５本の上面側経糸と走行面側経糸の間を通る組織である。この接結糸は表面組織に関与しないものであるため、接結糸の線径を上面側緯糸よりも細く、且つ上面側表面にあまり表れなく突出しない組織とした。上面側表面組織、接結組織は本発明の実施例と同じ形態である。
そして走行面側層では、走行面側緯糸が１本の走行面側経糸の上側を通り、次いで１本の走行面側経糸の下側を通り、次いで１本の走行面側経糸の上側を通り、次いで連続する７本の走行面側経糸の下側を通って走行面側表面にロングクリンプを形成する組織である。そして走行面側緯糸１´の隣りに配置された走行面側緯糸２´の組織は、走行面側緯糸１´の組織を経糸３本分ずらして配置されたものである。その隣の３´、４´の組織も同様に経糸３本分ずらして配置して完全組織を形成したものである。このような組織とすると走行面側経糸は組織上糸の移動が生じてしまい、上面側経糸と走行面側経糸の重なりが悪くなる。図１３は従来例の織物の緯糸に沿った断面図であり、本発明の実施例である緯糸に沿った断面図５と比較してみるとその重なりの違いがよくわかる。また従来例の織物の走行面側表面図１４と本発明の走行面側表面図６を比較してみても脱水孔の不均一さ等が見てとれる。
従来例の織物の上面側経糸と走行面側経糸の重なりについて具体的に説明する。走行面側緯糸５´は１本の走行面側経糸１の上側を通り、１本の走行面側経糸２の下側を通り、次いで１本の走行面側経糸３の上側を通り、次いで連続する７本の走行面側経糸４、５、６、７、８、９、１０の下側を通る組織である。本従来例のような走行面側緯糸が１本の走行面側経糸の上側を通り、次いで１本の走行面側経糸の下側を通り、次いで１本の走行面側経糸の上側を通る組織では、織物組織の関係上、その両側の経糸、ここでは走行面側経糸１、３が内側の走行面側経糸２に向かう力が働き、走行面側経糸１、２、３が寄り合った配置となる。そのため、上面側経糸が規則正しく同間隔で並んでいる場合、それに対して走行面側経糸はずれて配置されることになる。それに対して本発明の実施例ではその両隣、あるいは１本挟んで隣の走行面側緯糸組織の関係から走行面側経糸の移動は阻止されるのだが、従来例１の織物組織の場合、１本の走行面側緯糸の隣、あるいは１本挟んで隣に配置された走行面側緯糸では互いに寄り合う力を相殺させるような力が発生しないため、走行面側経糸は移動する。
【産業上の利用可能性】
【００３３】
本発明は搬送用、脱水用等に使用される二層織物であり、特に製紙用織物としてろ水性、繊維支持性、耐摩耗性に優れるので有用である。 
【図面の簡単な説明】
【００３４】
【図１】本発明の実施例１の工業用二層織物の意匠図である。
【図２】図１の緯糸２´、３´、４´に沿った断面図である。
【図３】本発明の実施例２の工業用二層織物の意匠図である。
【図４】本発明の実施例３の工業用二層織物の意匠図である。
【図５】図４の緯糸に沿った断面写真である。
【図６】図４の走行面側表面写真である。
【図７】本発明の実施例４の工業用二層織物の意匠図である。
【図８】本発明の実施例５の工業用二層織物の意匠図である。
【図９】本発明の実施例６の工業用二層織物の意匠図である。
【図１０】本発明の実施例７の工業用二層織物の意匠図である。
【図１１】本発明の実施例８の工業用二層織物の意匠図である。
【図１２】従来例１の工業用二層織物の意匠図である。
【図１３】図１２の緯糸に沿った断面写真である。
【図１４】図１２の走行面側表面写真である。
【符号の説明】
【００３５】
１〜１４  上面側経糸、走行面側経糸
１´〜１４´  上面側緯糸、走行面側緯糸
１ａ〜７ａ、１ｂ〜７ｂ  補助緯糸接結糸
１ｃ〜１４ｃ  接結糸
【図１】
2006057215.tif 000003
【図２】
2006057215.tif 000004
【図３】
2006057215.tif 000005
【図４】
2006057215.tif 000006
【図５】
2006057215.tif 000007
【図６】
2006057215.tif 000008
【図７】
2006057215.tif 000009
【図８】
2006057215.tif 000010
【図９】
2006057215.tif 000011
【図１０】
2006057215.tif 000012
【図１１】
2006057215.tif 000013
【図１２】
2006057215.tif 000014
【図１３】
2006057215.tif 000015
【図１４】
2006057215.tif 000016